(57)【要約】【課題】硬化するための乾燥時間が短く、耐水性、耐久性に優れる塗膜を形成することが可能な、地球環境へ配慮した生分解性を有する材料を含有する硬化型組成物及びそれを用いた塗装方法を提供する。【解決手段】（Ａ）キシロース及びアラビノースを構成単位とする多糖類及び（Ｂ）成分（Ａ）中に含まれる水酸基と反応する官能基を有する硬化剤を含有する硬化型組成物及び該組成物を塗装することを特徴とする塗装方法。多糖類（Ａ）は、トウモロコシの種皮により得られるものであることが望ましく、硬化剤（Ｂ）は、１分子中に少なくとも２個のイソシアネート基を有する化合物又は該化合物のイソシアネート基をブロック化したブロックイソシアネート化合物であることが望ましい。【選択図】  なし。【特許請求の範囲】
【請求項１】
（Ａ）キシロース及びアラビノースを構成単位とする多糖類及び（Ｂ）成分（Ａ）中に含まれる水酸基と反応する官能基を有する硬化剤を含有する硬化型組成物。
【請求項２】
多糖類（Ａ）が、トウモロコシの種皮により得られるものであることを特徴とする請求項１に記載の硬化型組成物。
【請求項３】
硬化剤（Ｂ）が、１分子中に少なくとも２個のイソシアネート基を有する化合物又は該化合物のイソシアネート基をブロック化したブロックイソシアネート化合物であることを特徴とする請求項１または２に記載の硬化型組成物。
【請求項４】
さらに可塑剤（Ｃ）を含有することを特徴とする請求項１ないし３のいずれか１項に記載の硬化型組成物。
【請求項５】
さらにシリコン系撥水剤（Ｄ）を含有することを特徴とする請求項１ないし４のいずれか１項に記載の硬化型組成物。
【請求項６】
被塗面に、請求項１ないし５のいずれか１項に記載の硬化型組成物を塗装することを特徴とする塗装方法。
【請求項７】
被塗面に、請求項１ないし５のいずれかに記載の硬化型組成物を塗装した後、該塗面上にシリコン系撥水剤（Ｄ）を塗装することを特徴とする塗装方法。
【発明の詳細な説明】
【技術分野】
【０００１】
本発明は、生分解性を有する材料を含有しつつ、乾燥性、耐水性等に優れる塗膜を形成することが可能な硬化型組成物及び該組成物を塗装する塗装方法に関するものである。
【背景技術】
【０００２】
地球の環境汚染が顕在化し、環境への負荷低減を考慮した循環型社会の構築が進む中、塗料業界においても、地球環境に優しい製品の開発が求められている。このような状況において、室内環境の悪化の原因となるトルエン、キシレンなどの揮発性有機化合物（ＶＯＣ）などを多量に含んでいないことは勿論、廃棄後の土壌汚染等の観点からも、生分解作用により分解することのできる塗料の開発が望まれている。地球環境に配慮した塗料として、特許文献１には、水溶性接着剤からなる塗膜形成要素と天然素材の粉砕物からなる顔料とを加水混合してなる塗料が提案されている。該塗料によれば、植物や海産物などの天然素材が持つ固有の色合いを生かした塗膜を形成することができるが、その耐水性は必ずしも満足できるものではなかった。
【０００３】
ところで、生分解性を有する材料として多糖類は、単糖類をポリグルコシル化した高分子化合物の総称であり、自然界からの原料により抽出された天然多糖類、人為的に単糖類をポリグリコシル化した合成多糖類、天然または合成多糖類を部分的に分解、置換等をさせた多糖類誘導体として広く存在している。該多糖類は、その重合度や構成単糖類の組み合わせなどから、その性質は多岐に渡り、例えば水に対しては可溶なもの、不溶のもの、解けた場合コロイド状になるものなど多種多様であるが、一般に多糖類は分子中に水酸基を多く含有することから、その形成塗膜の耐水性が不十分である傾向がある。
【０００４】
【特許文献１】特開平１０−１５８５４９号公報
【発明の開示】
【発明が解決しようとする課題】
【０００５】
本発明の目的は、乾燥して硬化する時間が短く、耐水性、耐久性に優れる塗膜を形成することが可能な、生分解性を有する材料を含有する硬化型組成物及びそれを用いた塗装方法を提供することである。
【課題を解決するための手段】
【０００６】
本発明者らは、特定の多糖類に特定の硬化剤を含有する硬化型組成物が、硬化性、成膜性及び耐水性等に優れ、生分解性を有する塗膜を形成することができることを見出し、本発明に到達した。即ち本発明は、
１．  （Ａ）キシロース及びアラビノースを構成単位とする多糖類及び（Ｂ）成分（Ａ）中に含まれる水酸基と反応する官能基を有する硬化剤を含有する硬化型組成物、
２．  多糖類（Ａ）が、トウモロコシの種皮により得られるものであることを特徴とする１項に記載の硬化型組成物、
３．  硬化剤（Ｂ）が、１分子中に少なくとも２個のイソシアネート基を有する化合物又は該化合物のイソシアネート基をブロック化したブロックイソシアネート化合物であることを特徴とする１項または２項に記載の硬化型組成物。
４．  さらに可塑剤（Ｃ）を含有することを特徴とする１項ないし３項のいずれか１項に記載の硬化型組成物、
５．  さらにシリコン系撥水剤（Ｄ）を含有することを特徴とする１項ないし４項のいずれか１項に記載の硬化型組成物、
６．  被塗面に、１項ないし５項のいずれか１項に記載の硬化型組成物を塗装することを特徴とする塗装方法、
７．  被塗面に、１項ないし５項のいずれかに記載の硬化型組成物を塗装した後、該塗面上にシリコン系撥水剤（Ｄ）を塗装することを特徴とする塗装方法、
に関する。
【発明の効果】
【０００７】
本発明の硬化型組成物によれば、塗装作業性が良好であり、硬化性、成膜性及び耐水性等に優れる塗膜を形成することができる。また、該塗膜は多糖類を包含していることから、生分解性を発揮させることもできるものである。また、本発明の硬化型組成物による塗膜上にシリコン系撥水剤を塗布することもでき、被塗物の美観を長期にわたって維持することができる。
【発明を実施するための最良の形態】
【０００８】
多糖類（Ａ）
本発明において、多糖類（Ａ）は、バインダー成分として用いられるものであり、キシロース及びアラビノースを構成単位とすることを特徴とする。
【０００９】
本明細書において、キシロース及びアラビノースは、共にＣ５Ｈ１０Ｏ５で表される炭素数５の単糖類であり、キシロースとしては、下記式（１）で表す化合物が挙げられ、アラビノースとしては、下記式（２）で表される化合物が挙げられる。
【００１０】
【化１】
2005306919.tif 000002
【００１１】
【化２】
2005306919.tif 000003
【００１２】
上記キシロース及びアラビノースを構成単位とする多糖類（Ａ）としては、例えば植物性原料、特に種皮から精製することができるものが挙げられる。上記種皮としては、制限はなく、小麦、米、栗、エンパク、キビ粉、そば、トウモロコシ、青麦、ライ麦等の穀類の種皮から適宜使用できる。
【００１３】
上記種皮の処理精製方法として具体的には、例えば、種皮からデンプン及びタンパク質を除去し、残部をアルカリ抽出する方法等を挙げることができる。
【００１４】
該種皮からデンプン及びタンパク質を除去する方法としては、酵素処理、化学的処理、物理的処理等が挙げられ、あるいはこれらを適宜組み合わせてもよい。
【００１５】
上記手法にて処理された種皮は、例えば水酸化ナトリウム等のアルカリ水溶液を添加して混合することによってアルカリ抽出され、次いで中和、精製することが望ましい。
【００１６】
本発明においては、多糖類（Ａ）が、トウモロコシの種皮から得られるものであることが本発明の硬化型組成物の成膜性の点から好適である。
【００１７】
本発明において、上記多糖類（Ａ）としては、キシロース及びアラビノースを構成単位としていれば、重合度又はキシロース及びアラビノースの配列順序等には制限はなく、またグルコースなど前記単糖類以外の他の単糖類を構成単位として包含したものであってもよい。さらには該多糖類（Ａ）は、分子中の水酸基をアセチル化、エステル化及びエーテル化等の変性をした誘導体であってもよい。
【００１８】
上記多糖類（Ａ）の常温常圧における形態としては、液状、固体状又は粉末状のいずれであってもよいが、水に対して、溶解、分散又はコロイド状になることができ、乾燥後に成膜することができるものであることが望ましい。
【００１９】
本発明において、上記多糖類（Ａ）は、塗装に適した粘度を維持し塗膜耐久性を確保する目的から、硬化型組成物中に１０〜７０重量％、さらに好ましくは２５〜５０重量％含有することが望ましい。
【００２０】
硬化剤（Ｂ）
本発明の硬化型組成物に含有される硬化剤（Ｂ）は、成分（Ａ）中に含まれる水酸基と反応する官能基を有する硬化剤である。該硬化剤（Ｂ）としては、例えば、１分子中に少なくとも２個のイソシアネート基を含有する化合物、該化合物のイソシアネート基をブロック化したブロックイソシアネート化合物及びアミノ樹脂等が挙げられる。
【００２１】
１分子中に少なくとも２個のイソシアネート基を有する化合物としては、例えばテトラメチレンジイソシアネ−ト、ヘキサメチレンジイソシアネ−ト、トリメチルヘキサメチレンジイソシアネ−ト、イソホロンジイソシアネ−トなどの脂肪族ジイソシアネ−ト；４、４´メチレンビス（シクロヘキシルイソシアネ−ト）、イソホロンジイソシアネ−トなどの脂環族ジイソシアネ−ト；キシリレンジイソシアネ−ト、トリレンジイソシアネ−ト、ジフェニルメタンジイソシアネ−ト、ポリフェニルメタンジイソシアネ−ト（ポリメリックＭＤＩ）などの芳香族ジイソシアネ−ト；「ＬＴＩ」（商品名、協和発酵工業（株）製、天然アミノ酸を主原料とした３官能の脂肪族イソシアネート）等の化合物等が挙げられる。また、これら例示の化合物のイソシアヌレ−ト体やビュウレット体も使用でき、これらは１種又は２種以上混合して使用できる。
【００２２】
また、上記１分子中に少なくとも２個のイソシアネート基を有する化合物は、上記例示の化合物をアルコキシポリアルキレングリコ−ル等で変性したものであってもよい。
【００２３】
該アルコキシポリアルキレングリコ−ルとしては、一般式
Ｒ1Ｏ−（Ｒ2Ｏ）n−Ｈ
（ここでＲ1はアルキル基、Ｒ2はアルキレン基、ｎは２〜１００）で示されるものであり、例えばメトキシポリメチレンエ−テルグリコ−ル、メトキシポリエチレンエ−テルグリコ−ル、エトキシポリエチレンエ−テルグリコ−ル、エトキシポリブチレンエ−テルグリコ−ルなどが挙げられ、数平均分子量が１００〜４，０００、好ましくは４００〜２，０００の範囲を有するものが使用できる。本明細書において、数平均分子量は、溶媒としてテロラヒドロフランを使用し、ゲルパーミエーションクロマトグラフィーにより測定した数平均分子量をポリスチレンの数平均分子量を基準にして換算したときの値とする。
【００２４】
上記アルコキシポリアルキレングリコ−ル等で変性した１分子中に少なくとも２個のイソシアネート基を有する化合物は、必要に応じて片末端に活性水素基をもう片末端にアルコキシシリル基を有するシランカップリング剤を反応させたものであってもよい。該シランカップリング剤としては、例えばＮ−β−（アミノエチル）−γ−アミノプロピルトリメトキシシラン、Ｎ−β−（アミノエチル）−γ−アミノプロピルメチルジメトキシシラン、γ−アミノプロピルトリエトキシシラン、Ｎ−フェニル−γ−アミノプロピルトリメトキシシラン、γ−メルカプトプロピルトリメトキシシランなどが挙げられる。
【００２５】
また、上記１分子中に少なくとも２個のイソシアネート基を有する化合物のイソシアネート基をブロック剤にてブロック化したブロックイソシアネート化合物において、すべてのイソシアネート基がブロック化されていることが望ましく、該ブロック剤としては、オキシム、フェノール、アルコール、ラクタム、マロン酸エステル、メルカプタン等が挙げられ、これらの中から単独でもしくは２種以上を併用して使用できる。
【００２６】
他方、アミノ樹脂としては、例えば、メラミン、ベンゾグアナミン、尿素、ジシアンジアミドなどとホルムアルデヒドとの縮合または共縮合によって得られるものが挙げられる。
【００２７】
本発明においては、成膜性及び乾燥性の点から、硬化剤（Ｂ）が、１分子中に少なくとも２個のイソシアネート基を有する化合物又は該化合物のイソシアネート基をブロック化したブロックイソシアネート化合物であることが望ましい。
【００２８】
上記硬化剤（Ｂ）の配合量は、多糖類（Ａ）の重量に対して、５〜７０重量％、好ましくは１０〜５０重量％が好適であり、その混合の時期は、硬化剤の種類に応じて適宜調整することが望ましい。
【００２９】
硬化型組成物
本発明の硬化型組成物は、上記多糖類（Ａ）及び硬化剤（Ｂ）を含有するものであるが、硬化型組成物の成膜性を向上させ、良好な仕上がり性を得るために、可塑剤（Ｃ）を含有することが望ましい。
【００３０】
該可塑剤（Ｃ）としては、安全性の高いものが望ましく、具体的には、例えば、クエン酸トリエチル、クエン酸トリブチル、アセチルクエン酸トリエチル、アセチルクエン酸トリブチル等のクエン酸誘導体；ジエチレングリコールジアセテート、トリエチレングリコールジアセテート、トリエチレングリコールジプロピオネート等のエーテルエステル誘導体、アジピン酸と１、４−ブタンジオールとの縮合体等のアジピン酸誘導体；ポリカプロラクトン、ポリプロピオラクトン等のポリラクトン類等；糖アルコール類；該糖アルコール類の誘導体等を挙げることができ、これらは単独でもしくは２種以上選択して使用できる。上記した中でも糖アルコール類及び該糖アルコール類の誘導体が成膜性、多糖類（Ａ）との相溶性の点から望ましい。
【００３１】
かかる糖アルコール類としては、例えば、グリセリン、キシリトール、ケブラシトール、ソルビトール、マンニトール、マルチトール、ラクチトール等の単糖を還元させた化合物；イノシトール、シクリトール、クエルシトール、ボルネシトール、ピニトール、コンズリトール等の環式糖アルコールを挙げることができ、これらは単独でもしくは２種以上選択して使用できる。
【００３２】
また、上記糖アルコール類の誘導体としては、これら例示の糖アルコール類をアセチル化、エステル化及びエーテル化等の変性をした化合物を挙げることができる。該誘導体として例えば、グリセリントリアセテート、グリセリントリプロピオネート、グリセリントリブチレート等を挙げることができる。
【００３３】
上記可塑剤（Ｃ）は、成膜性や形成塗膜の仕上がり性、塗膜形成後の可塑剤のブリードアウトを抑制させる点から、多糖類（Ａ）及び可塑剤（Ｃ）の合計重量に対して、可塑剤（Ｃ）が０．１〜３０重量％、好ましくは５〜１５重量％の範囲内となるように配合されることが望ましい。
【００３４】
また、本発明の硬化型組成物においては、形成塗膜の耐水性をさらに向上せしめる目的から、シリコン系撥水剤（Ｄ）を含有することが望ましい。
【００３５】
シリコン系撥水剤（Ｄ）としては、例えばポリジメチルシロキサン等のポリジアルキルシロキサンや、その末端ＯＨ基変性、アミノ基変性などのシリコーン化合物；ヘキシルトリメトキシシラン等のアルキルアルコキシシラン；ヘプタデカフルオロデシルトリメトキシシランなど含フッ素シリコン化合物などを有効成分とし、有機溶媒や水性媒体に溶解又は分散したものなどが挙げられるが、これらに限定されるものではない。
【００３６】
上記シリコン系撥水剤（Ｄ）は、形成塗膜の耐水性、基材に対するヌレ性や仕上がり性の点から本発明の多糖類（Ａ）及び硬化剤（Ｂ）の合計重量に対して０．５〜２０重量％、好ましくは５〜１５重量％含有することができる。
【００３７】
本発明の硬化型組成物においては、塗膜外観を阻害しない範囲で天然ワックス、合成ワックス等のワックス類を含有させることができる。天然ワックスとしては、キャンデリラワックス、カルナバワックス、ライスワックス、木ろう等の植物系ワックス；みつろう、ラノリン、鯨ろう等の動物系ワックス；モンタンワックス、オゾケライト、セレシン等の鉱物系ワックス等が挙げられる。また合成ワックスとしては、フィッシャー・トロプシュワックス、ポリエチレンワックス等の合成炭化水素類；モンタンワックス誘導体、パラフィンワックス誘導体、マイクロクリスタリンワックス誘導体等の変性ワックス；硬化ひまし油、硬化ひまし油誘導体等の水素化ワックス；１２−ヒドロキシステアリン酸、ステアリン酸アミド、無水フタル酸イミド等が挙げられる。
【００３８】
該シリコン系撥水剤（Ｄ）又はワックス類としては、仕上がり性、貯蔵安定性、環境負荷低減の観点から、水性媒体を溶媒とする水性タイプまたは乳化タイプが好ましい。水性媒体とは、主として水を指すが、水に可溶性の有機溶剤（例えば、メチルアルコール、エチルアルコール、イソプロピルアルコール、ｎ−ブチルアルコールなどのアルコール類やエチレングリコールモノブチルエーテルなどのエーテル類等）を併用したものであってもよい。
【００３９】
本発明の硬化型組成物は、硬化剤（Ｂ）の種類に応じて、組成物の形態を１液型または２液型に適宜選択できる。また、多糖類（Ａ）、硬化剤（Ｂ）の種類に応じて水系、有機溶剤系、粉体系等を選択できるが、多糖類（Ａ）が水に溶解する場合には水系とすることが望ましい。
【００４０】
本発明の硬化型組成物は、塗料、インク、成型物等に適用できるが、塗料に適用する場合にはクリヤー塗料もしくはエナメル塗料にすることができる。
【００４１】
エナメル塗料として適用する場合においては、通常塗料に用いられる無機系着色顔料、有機系着色顔料、体質顔料などを配合することができる。
【００４２】
顔料の配合量は、塗膜の隠蔽性及び耐久性の点から、多糖類（Ａ）の重量に対して、１〜５００重量％、好ましくは２〜２００重量％が好適である。
【００４３】
また、本発明の硬化型組成物においては、バインダー成分として、例えばグルテン、カゼイン、コラーゲン、ゼラチン、ケラチン、セリシン等のポリペプチド等のタンパク質類；ポリ乳酸；漆、カシュー樹脂、シェラック、ロジン等の天然樹脂；酢酸ビニル樹脂、ポリビニルアルコール、ポリビニルエーテルなどの水性合成樹脂、アラビアガム、グアーガム、キサンタンガム等の植物ガム類等の上記多糖類（Ａ）以外の多糖類等を必要に応じて適宜含有させることもできる。
【００４４】
さらに本発明の硬化型組成物は、アミン化合物、アミド化合物、イミド化合物、尿素化合物、ヒドラジド化合物、アゾール化合物、アジン化合物、層状リン酸化合物等のアルデヒド除去剤；ケナフなどの天然繊維、防腐剤、防カビ剤、防藻剤、抗菌剤、湿潤剤、消泡剤、増粘剤、レベリング剤、顔料分散剤、沈降防止剤、たれ防止剤、艶消し剤、染料、紫外線吸収剤、光安定剤、酸化防止剤、界面活性剤、造膜助剤、香料等の添加剤を必要に応じて単独あるいは併用して配合することもできる。
【００４５】
本発明方法は、被塗面に上記の通り得られる硬化型組成物を塗装することを特徴とする塗装方法である。
【００４６】
被塗面としては、例えば、石膏ボード、合板、コンクリート、モルタル、磁器タイル、繊維混入セメント板、セメント珪酸カルシウム板、スラグセメントパーライト板、石綿セメント板、ＡＬＣ板、サイディング板、押出成形板、鋼板、プラスチック板等の基材面；該基材面に例えば、シーラー、サーフェーサー、フィラー等により処理された塗布面等が挙げられる。また、該基材面に塗膜が形成されたものや壁紙が貼り付けられたものでもよい。
【００４７】
本発明の硬化型組成物の塗布方法としては、エアスプレー塗装、エアレススプレー塗装、静電塗装、ハケ塗装、ローラー塗装、リシンガン、万能ガン、浸漬、ロールコーター、カーテンフローコーター、ローラーカーテンコーター、ダイコーター等特に制限はなく、塗膜を硬化させるための乾燥条件としては、常温乾燥、強制乾燥、加熱乾燥のいずれであってもよい。本明細書では４０℃未満の乾燥条件を常温乾燥とし、４０℃以上で且つ８０℃未満の乾燥条件を強制乾燥とし、８０℃以上の乾燥条件を加熱乾燥とする。また、１回当たりの塗布量としては、例えば、５０〜５００ｇ／ｍ２の範囲内であることができる。
【００４８】
また、上記被塗面に上記硬化型組成物を塗装した後、該塗面上に上記シリコン系撥水剤（Ｄ）を塗布することもできる。
【００４９】
シリコン系撥水剤（Ｄ）としては、上記で列記したものと同様のものが使用でき、１回当たりの塗布量としては５０〜２００ｇ／ｍ２、好ましくは７０〜１５０ｇ／ｍ２の範囲が適当である。また、塗膜外観を損なわない範囲で複数回塗り重ねてもよい。
【００５０】
シリコン系撥水剤（Ｄ）の塗布方法としては、エアスプレー塗装、エアレススプレー塗装、静電塗装、ハケ塗装、ローラー塗装、リシンガン、万能ガン、浸漬、ロールコーター、カーテンフローコーター、ローラーカーテンコーター、ダイコーター等特に制限はなく、乾燥方法としては、常温乾燥することもできるが、強制乾燥、加熱乾燥することもできる。
【実施例】
【００５１】
以下、実施例を挙げて本発明をさらに詳細に説明する。本発明は以下の実施例に限定されるものではない。
【００５２】
実施例１〜６及び比較例１〜２
表１のベース塗料に示す各成分を配合し、攪拌混合して各ベース塗料を作成した後、表１に従い各硬化剤を各ベース塗料に配合して、水性塗料組成物（Ａ−１）〜（Ａ−８）を得た。尚、表１中における（注１）〜（注８）は下記の通りである。
【００５３】
【表１】
2005306919.tif 000004
【００５４】
（注１）「日食セルエース」：商品名、日本食品化工製、トウモロコシ種皮により得られるキシロース及びアラビノースを構成単位とする多糖類、粉末状
（注２）「チタンＣＲ−９７」：商品名、石原産業社製、チタン白
（注３）「ＢＹＫ１９０」：商品名、ビックケミ社製、顔料分散剤
（注４）「ラクチトール」：日研化学社製、糖アルコール
（注５）「スラオフ７２Ｎ」：商品名、武田薬品社製、防腐剤
（注６）「水性エクセラ」：商品名、関西ペイント社製、シリコン系撥水剤
（注７）硬化剤Ａ：
攪拌機、温度計、還流管、窒素導入管を備えた４つ口フラスコに、数平均分子量５５０のメトキシポリエチレンエーテルグリコール４１部と「タケネートＤ１７０ＨＮ」（商品名、武田薬品工業社製、ヘキサメチレンジイソシアネートの三量体）５０４部を入れ、窒素置換後７０℃で６時間反応させて水分散可能なポリイソシアネートを得た。イソシアネート含量は２２．９％、粘度１３００ｃｐｓであった。
【００５５】
（注８）硬化剤Ｂ：
攪拌機、温度計、還流管、窒素導入管を備えた４つ口フラスコに、「ＬＴＩ」（商品名、協和発酵工業（株）製、天然アミノ酸を主原料とした３官能の脂肪族イソシアネート）５４０部、メチルエチルケトオキシム４４０部を入れ、窒素置換後ＮＣＯ価が３以下になるまで８０℃で反応させ、ブロックポリイソシアネート化合物を得た。
【００５６】
評価試験
上記実施例及び比較例で得られた各水性塗料組成物を用いて、常温乾燥、強制乾燥及び加熱乾燥の各乾燥条件にて試験塗板を作成し、各種評価試験を行った。また、該水性塗料組成物塗装後、該塗面上にシリコン系撥水剤を塗装する方法についても試験塗板を作成し、各種評価試験を行った。
【００５７】
常温乾燥
実施例７
（＊１）指触乾燥性
水性塗料組成物（Ａ−１）を、１５０ミクロンのアプリケーターでガラス板に塗装し、２０℃・６０％ＲＨの雰囲気で６時間乾燥させた後、塗膜の指触乾燥性を調べ、下記基準で評価した。
◎：全く指紋がつかない、○：指紋がつくがしばらくすると元に戻る、△：指紋がついて元に戻らない、×：塗膜が指に付着する。
（＊２）塗膜外観
スレート板（７０×１５０×５ｍｍ）上に「ＥＰシーラー透明」（関西ペイント社製、アクリルエマルション系シーラー）を塗布量１５０ｇ／ｍ２になるように刷毛塗りし、２０℃・６０％ＲＨで１日乾燥させたものを試験素材とした。次に、該試験素材に水性塗料組成物（Ａ−１）を塗布量１００ｇ／ｍ２になるように各試験素材に刷毛塗りし、４時間放置後、さらに同じ水性塗料組成物を塗布量１００ｇ／ｍ２になるように刷毛で塗り重ねて、２０℃・６０％ＲＨで７日乾燥させて各試験塗板を得た。得られた試験塗板の塗膜表面の状態を下記基準にて目視で観察した。
◎：非常に良好、○：良好、△：やや不良、×：ワレやチヂミなどの欠陥あり
（＊３）耐水性：上記塗膜外観の試験で使用したものと同様の試験塗板を水（２０℃）に１日間浸漬した後の塗膜の状態を目視で観察した。
◎：良好、○：わずかに艶引けするが実用レベル、△：艶引け、白化、フクレが認められる、×：著しくフクレが認められる、又は塗膜が軟化する
（＊４）生分解性：
水性塗料組成物（Ａ−１）を１５０ミクロンのアプリケーターでポリプロピレン製の板に塗装し、２０℃・６０％ＲＨの雰囲気で７日放置後、該板から塗膜を剥離し、試験片を得た。得られた試験片を２枚のポリプロピレン製の網に挟み、神奈川県平塚市の関西ペイント株式会社内の敷地深さ５０ｃｍの土中に埋没し、６ヶ月後に目視で評価を行った。
◎：試験片が完全に消失している、○：試験片の６０％以上が消失している。×：試験片が完全に残っている。
【００５８】
実施例８〜１１及び比較例３〜４
上記実施例７において、水性塗料組成物（Ａ−１）に換えて下記表２に記載の水性塗料組成物を使用する以外は上記実施例７と同様にして各試験塗板及び試験片を作成し、上記評価試験に夫々供した。結果を表２に示した。
【００５９】
強制乾燥
実施例１２
上記実施例７において、水性塗料組成物（Ａ−１）の乾燥条件を６０℃２時間とする以外は、上記実施例７と同様の方法にて試験塗板及び試験片を作成し、各評価試験を行った。結果を表２に併記した。
【００６０】
加熱乾燥
実施例１３
上記実施例７において、水性塗料組成物（Ａ−１）に換えて水性塗料組成物（Ａ−６）を用い、該水性塗料組成物（Ａ−６）の乾燥条件を１５０℃、３０分とする以外は、上記実施例７と同様の方法にて試験塗板及び試験片を作成し、各評価試験を行った。結果を表２に併記した。
【００６１】
水性塗料組成物塗装後、該塗面上にシリコン系撥水剤を塗装する方法
実施例１４
水性塗料組成物（Ａ−１）を１５０ミクロンのアプリケーターでガラス板に塗装し、２０℃・６０％ＲＨの雰囲気で６時間放置させた。その後、「水性エクセラ」（関西ペイント社製、シリコン系撥水剤）を１５０ミクロンのアプリケーターで塗り重ね、２０℃・６０％ＲＨで１日乾燥させた後、上記評価基準で塗膜の指触乾燥性を調べた。結果を表２に併記した。
また、スレート板（７０×１５０×５ｍｍ）上に「ＥＰシーラー透明」（関西ペイント社製、アクリルエマルション系シーラー）を塗布量１５０ｇ／ｍ２になるように刷毛塗りし、２０℃・６０％ＲＨで１日乾燥させた。次に、水性塗料組成物（Ａ−１）を塗布量１００ｇ／ｍ２になるように刷毛塗りし、４時間放置後、さらに同じ水性塗料組成物を塗布量１００ｇ／ｍ２になるように刷毛で塗り重ねて、２０℃・６０％ＲＨで１日乾燥させた。さらに、「水性エクセラ」（関西ペイント社製、シリコン系撥水剤）を塗布量１００ｇ／ｍ２になるように刷毛塗りし、２０℃・６０％ＲＨで７日乾燥させた後、上記評価基準で塗膜外観を評価し、結果を表２に併記した。
また、水性塗料組成物（Ａ−１）を１５０ミクロンのアプリケーターでポリプロピレン製の板に塗装し、２０℃・６０％ＲＨで１日乾燥させた。さらに、「水性エクセラ」（関西ペイント社製、シリコン系撥水剤）を１５０ミクロンのアプリケーターで塗り重ね、２０℃・６０％ＲＨの雰囲気で７日放置後、該板から塗膜を剥離し、試験片を得、生分解性試験を上記方法基準にて行い、結果を表２に併記した。
【００６２】
【表２】
2005306919.tif 000005